(57)【要約】【課題】  耐熱酸化分解性および透明性が良好なポリエステル樹脂組成物を提供する。【解決手段】  希土類元素、アルカリ金属元素、およびリン元素を含有したポリエステル樹脂組成物であって、式（Ｉ）を満たすことを特徴とするポリエステル樹脂組成物により達成できる。                        Ｍ／Ａ≧０．１  （Ｉ）  (Ｍは希土類元素の総和モル量、Ａはアルカリ金属元素の総和モル量を示す。)【選択図】なし【特許請求の範囲】
【請求項１】
希土類元素、アルカリ金属元素、およびリン元素を含有したポリエステル樹脂組成物であって、式（Ｉ）を満たすことを特徴とするポリエステル樹脂組成物。
Ｍ／Ａ≧０．１  （Ｉ）
(Ｍは希土類元素の総和モル量、Ａはアルカリ金属元素の総和モル量を示す。)
【請求項２】
式（ＩＩ）を満たすことを特徴とする請求項１に記載のポリエステル樹脂組成物。
ΔＣＯＯＨ≦１００ｅｑ／トン  （ＩＩ）
(ΔＣＯＯＨは２００℃、空気雰囲気下で２４時間処理したときのカルボキシル基末端の増加量を示す。)
【請求項３】
式（ＩＩＩ）を満たすことを特徴とする請求項１または請求項２に記載のポリエステル樹脂組成物。
ＨＺ≦１０％  （ＩＩＩ）
(ＨＺはポリエステル樹脂組成物２ｇを、オルトクロロフェノール／１，１，２，２，テトラクロロエタンの３／２（容積比）の溶液２０ｍＬに溶解したときの、ヘイズメーターで測定した溶液ヘイズを示す。)
【請求項４】
式（ＩＶ）を満たすことを特徴とする請求項１から請求項３のいずれか１項に記載のポリエステル樹脂組成物。
０．５≦ＭＡ／Ｐ≦６．０  （ＩＶ）
(ＭＡは希土類元素およびアルカリ金属元素の総和モル量、Ｐはリン元素の総和モル量を示す。)
【発明の詳細な説明】
【技術分野】
【０００１】
本発明は、耐熱酸化分解性および透明性に優れたポリエステル樹脂組成物に関するものである。
【背景技術】
【０００２】
ポリエステルは機械特性、熱特性、耐薬品性、電気特性、成形性に優れ、様々な用途に用いられている。
【０００３】
しかし、ポリエステルは熱分解や酸化分解により機械物性が低下するため、長期にわたって使用する場合、これら分解を抑制すべく様々な検討がなされてきた。特に、電気絶縁用フィルムは高温条件下にさらされることから高い耐熱性と耐酸化分解性が要求されてきた。近年、上記のようなフィルムの要求特性はさらに向上してきており、耐熱酸化分解性に優れたフィルムが求められてきている。この課題に対して、以下の文献に示されるような検討がされてきている。
【０００４】
例えば、特許文献１にはポリエステル樹脂組成物に銅元素とアルカリ金属元素およびリン元素を含有させ、耐熱性と耐酸化分解性を向上させる技術が開示されている。
【０００５】
また、特許文献２にはポリエステル樹脂組成物に特定の銅化合物を特定範囲内で配合し透明性の向上を図る技術が開示されている。
【先行技術文献】
【特許文献】
【０００６】
【特許文献１】ＷＯ２０１５／１１８９６６
【特許文献２】特開２０１７−８２８６号公報
【発明の概要】
【発明が解決しようとする課題】
【０００７】
しかしながら、これら従来技術では、銅元素による着色や透明性の低下が見られ、透明性を維持するために添加量を減らすと、耐熱酸化分解性が低下する課題があった。
【０００８】
本発明の目的は、良好な耐熱酸化分解性および透明性を両立したポリエステル樹脂組成物を提供することにある。
【課題を解決するための手段】
【０００９】
上記課題を解決すべく検討を行った結果、本発明により、良好な耐熱酸化分解性および透明性を両立するポリエステル樹脂組成物を見出した。
【００１０】
すなわち、本発明の目的は以下の手段によって達成される。
希土類元素、アルカリ金属元素、およびリン元素を含有したポリエステル樹脂組成物であって、式（Ｉ）を満たすことを特徴とするポリエステル樹脂組成物。
【００１１】
Ｍ／Ａ≧０．１  （Ｉ）
(Ｍは希土類元素の総和モル量、Ａはアルカリ金属元素の総和モル量を示す。)
【発明の効果】
【００１２】
本発明によれば、良好な耐熱酸化分解性および透明性を有するポリエステル樹脂組成物を提供できる。
【発明を実施するための形態】
【００１３】
以下に本発明を詳細に説明する。
本発明におけるポリエステル樹脂とは、ジカルボン酸成分とジオール成分を主原料として重縮合して得られるポリエステル樹脂を指す。ポリエステル中の主たる成分は、ジカルボン酸成分およびジオール成分である構成単位が、合計で８０モル％以上であることが得られた製品の物理特性、および本発明の目的効果から好ましい。より好ましくは９０モル％以上、さらに好ましくは９５モル％以上である。
【００１４】
本発明におけるジカルボン酸成分としては、マロン酸、コハク酸、グルタル酸、アジピン酸等の脂肪族ジカルボン酸類、アダマンタンジカルボン酸、ノルボルネンジカルボン酸、シクロヘキサンジカルボン酸等の脂環族ジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸等の芳香族ジカルボン酸、もしくはそのエステル誘導体が挙げられる。これらの中でも、ポリエステル樹脂組成物の耐熱酸化分解性や、組成物をフィルムにした際の機械強度の観点から、芳香族ジカルボン酸が好ましい。その中でもテレフタル酸、ナフタレンジカルボン酸がより好ましく、フィルムを得る際の製膜性の観点からテレフタル酸がさらに好ましい。
【００１５】
本発明におけるジオール成分としては、各種ジオールを採用できる。例えば、エチレングリコール、１，２−プロパンジオール、１，３−プロパンジオール、１，４−ブタンジオール、２−メチル−１，３−プロパンジオール、ヘキサンジオール、ネオペンチルグリコールなどの脂肪族ジオール、脂環式ジオールとしてはシクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンジエタノール、テトラシクロドデカンジメタノール、テトラシクロドデカンジエタノール、デカリンジメタノール、デカリンジエタノールなどの飽和脂環式１級ジオール、２，６−ジヒドロキシ−９−オキサビシクロ［３，３，１］ノナン、３，９−ビス（２−ヒドロキシ−１，１−ジメチルエチル）−２，４，８，１０−テトラオキサスピロ［５，５］ウンデカン（スピログリコール）、５−メチロール−５−エチル−２−（１，１−ジメチル−２−ヒドロキシエチル）−１，３−ジオキサン、イソソルビドなどの環状エーテルを含む飽和ヘテロ環１級ジオール、その他シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオールなどの各種脂環式ジオールや、パラキシレングリコール、ビスフェノールＡ、ビスフェノールＳ，スチレングリコール、９，９−ビス（４−（２−ヒドロキシエトキシ）フェニル）フルオレン、９，９’−ビス（４−ヒドロキシフェニル）フルオレンなどの芳香環式ジオールが例示できる。またゲル化しない範囲で、ジオール以外にもトリメチロールプロパン、ペンタエリスリトールなどの多官能アルコールも採用できる。
【００１６】
この中で、沸点２３０℃以下のジオールであることが好ましく、脂肪族ジオールが好ましい。その中でも、例えば、組成物をフィルムにした際の伸度および柔軟性といった機械的特性の観点からエチレングリコールが特に好ましい。
なお、本発明の効果の範囲を損なわない程度に、他のジカルボン酸やヒドロキシカルボン酸誘導体、ジオールが共重合されていてもよい。
【００１７】
本発明のポリエステル樹脂組成物は、優れた耐熱酸化分解性および透明性を得るために、希土類元素を含有することが必要である。希土類元素として具体的には、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕが挙げられる。希土類元素として耐熱酸化分解性および色調、入手のしやすさの観点から、この中でもＬａ、Ｃｅのいずれかが好ましく、より好ましくはＣｅである。希土類元素は２種類以上含有していてもかまわない。
【００１８】
希土類元素の含有量としては、十分な耐熱酸化分解性を得るためには０．１モル／トン以上であることが好ましく、より好ましくは１．０モル／トン以上、さらに好ましくは１．５モル／トン以上である。また、上限としては、１０．０モル／トン以下であることが好ましく、より好ましくは６．０モル／トン以下、さらに好ましくは５．０モル／トン以下である。希土類元素が前記上限以下であると、ポリエステル樹脂との相溶性が良好で、成形加工時の粗大異物の発生が少ない。
【００１９】
本発明のポリエステル樹脂組成物においては、優れた耐熱酸化分解性および透明性を付与するために、アルカリ金属元素が含まれることが必要である。アルカリ金属元素として具体的には、Ｌｉ、Ｎａ、Ｋ、Ｒｂ、Ｃｓ、Ｆｒが挙げられるが、耐熱酸化分解性の観点から、Ｌｉ、Ｎａ、Ｋのいずれかであることが好ましく、より好ましくは、Ｎａ、Ｋのいずれかである。アルカリ金属元素は２種類以上含有していてもかまわない。
【００２０】
アルカリ金属元素の含有量は、０．１モル／トン以上が好ましく、より好ましくは１．０モル／トン以上である。アルカリ金属元素が０．１モル／トン以上であれば、希土類元素の耐熱酸化分解性効果がさらに向上する。また、アルカリ金属元素の含有量の上限は、１０．０モル／トン以下であることが好ましく、より好ましくは４．０モル／トン以下、さらに好ましくは３．０モル／トン以下である。アルカリ金属元素が１０．０モル／トン以下であれば、成形時にポリエステルの低分子量体と不溶性の異物を形成することがなく、透明性が良好である。
【００２１】
本発明のポリエステル樹脂組成物において、優れた耐熱酸化分解性を得るために、希土類元素の総和モル量（Ｍ）とアルカリ金属元素の総和モル量（Ａ）の比（Ｍ／Ａ）が０．１以上であることが必要である。Ｍ／Ａとして好ましくは０．５以上、より好ましくは０．８以上である。また、上限は特に設けないが、耐熱酸化分解性および透明性の観点から５．０以下が好ましく、より好ましくは３．０以下、さらに好ましくは１．５以下である。
【００２２】
優れた耐熱酸化分解性および透明性を得るためにリン元素を含むことが必要である。リン元素の含有量としては、十分な耐熱酸化分解性を得るために下限として０．３モル／トン以上であることが好ましく、より好ましくは１．０モル／トン以上、さらに好ましくは１．５モル／トン以上である。また、上限としては、６．０モル／トン以下であることが好ましく、より好ましくは４．０モル／トン以下である。リン元素が６．０モル／トン以下であると、組成物中の酸性度が高くなり過ぎないので、耐熱酸化分解性が良好である。
【００２３】
本発明のポリエステル樹脂組成物において、耐熱酸化分解性および透明性の観点から、希土類元素とアルカリ金属元素の総和モル量（ＭＡ）とリン元素の総和モル量（Ｐ）の比（ＭＡ／Ｐ）は、０．５以上６．０以下であることが好ましい。ＭＡ／Ｐが０．５以上であると組成物中の酸性度が高くなり過ぎないので、耐熱酸化分解性が良好である。ＭＡ／Ｐが６．０以下であると、副反応が抑制されて透明性が良好となる。ＭＡ／Ｐはより好ましくは１．０以上、さらに好ましくは１．３以上である。また、ＭＡ／Ｐはより好ましくは５．０以下、さらに好ましくは３．５以下である。
【００２４】
一般的に希土類元素は、複数のイオン価数状態となることができる。ポリエステルの熱分解や酸化分解の起点となるラジカルに対して、希土類元素が電子の授受によりイオン価数を変えて消費し、ラジカルを不活性化することができるため、熱分解や酸化分解を抑制する効果を付与できる。本発明では、耐熱酸化分解性を付与する目的で希土類元素を使用している。しかし、原理の詳細は明らかではないが、ポリエステル樹脂に希土類元素単独で含有させた場合は期待されるラジカル不活性化効果は得られず、かえってポリエステル樹脂の分解を促進することがわかった。そこで、鋭意検討した結果、アルカリ金属元素を希土類元素に対して特定以上の割合で併用し、かつリン元素を併用することで、希土類元素がより効果的に熱酸化分解を抑制できることを見出した。
【００２５】
本発明のポリエステル樹脂組成物の色調は、実施例の（５）として記載した測定方法により求められるＬ値で評価する。Ｌ値は、５０以上が好ましく、より好ましくは５５以上、さらに好ましくは５８以上である。この範囲とすることで、フィルムや繊維などの色調が良好なポリエステル樹脂組成物成形体を提供することが可能となる。
【００２６】
本発明のポリエステル樹脂組成物の溶液ヘイズは、実施例の（６）として記載した測定方法により求められる。溶液ヘイズとしては、１０％以下が好ましく、より好ましくは８％以下、さらに好ましくは５％以下である。この範囲とすることで、得られる樹脂組成物からなる成形体は異物が少なく、透明性に優れたものとなる。
【００２７】
本発明のポリエステル樹脂組成物の耐熱酸化分解性は、実施例の（８）として記載した測定方法により求められるΔＣＯＯＨで評価する。ΔＣＯＯＨとして好ましくは１００ｅｑ／トン以下、より好ましくは５０ｅｑ／トン以下、特に好ましくは４０ｅｑ／トン以下である。上記範囲を満たすことで、長期使用において高耐熱酸化分解性が必要とされる電絶フィルム用途などに好適なポリエステル樹脂組成物を提供することが可能となる。
【００２８】
ここで、耐熱酸化分解性試験では、試験精度の観点から、試験するポリエステル樹脂組成物の形態を統一することが重要である。当該耐熱酸化分解性試験では実施例の（７）として記載した方法で作製したプレスシート状形態で試験する。
【００２９】
本発明のポリエステル樹脂組成物の透明性は、実施例の（９）として記載した測定方法により求められる全光線透過率で評価する。全光線透過率として好ましくは７５％以上、より好ましくは８０％以上、特に好ましくは８５％以上である。上記範囲を満たすことで、透明性に優れた成型体を得ることが可能となる。
【００３０】
次に、本発明におけるポリエステル樹脂組成物の製造方法について、説明する。
本発明のポリエステル樹脂組成物は、希土類元素、アルカリ金属元素、およびリン元素を含有したポリエステル樹脂組成物であって、希土類元素の総和モル量とアルカリ金属元素の総和モル量の比を０．１以上とすることで、得ることができる。
【００３１】
本発明において希土類元素、アルカリ金属元素およびリン元素をポリエステルに導入する方法としては、例えば、ポリエステル重縮合反応が完結するまでにそれぞれの元素を含む化合物を添加する方法、ポリエステル溶融ポリマー中へそれぞれの元素を含む化合物を添加し、混錬する方法、それぞれの元素を含む複数のポリエステルを溶融し、混錬する方法などが挙げられる。
【００３２】
ポリエステル樹脂組成物の製造方法として、ポリエステル重合反応が完結するまでに希土類元素、アルカリ金属元素およびリン元素を含む化合物を添加する方法について詳細に説明する。
【００３３】
ポリエステル樹脂組成物の製造方法は、ジカルボン酸またはジカルボン酸エステルおよびジオールをエステル化反応（Ａ）またはエステル交換反応（Ｂ）させる、１段階目の反応と、それに続く重縮合反応（Ｃ）からなる。
【００３４】
１段階目の工程のうち、エステル化反応（Ａ）の工程は、ジカルボン酸成分とジオール成分を所定の温度でエステル化させ、所定量の水が留出するまで反応を行い、低重合体を得る工程である。また、エステル交換反応（Ｂ）の工程は、ジカルボン酸アルキルエステル成分とジオール成分を所定の温度でエステル交換反応させ、所定量のアルコールが留出するまで反応を行い、低重合体を得る工程である。
【００３５】
一般的に、ジカルボン酸成分とジオール成分を原料としてエステル化反応（Ａ）を行う場合、予めエステル化反応物を貯留しておき、ジカルボン酸成分とジオール成分のスラリーを添加してエステル化反応を開始する手法が、ジオール成分に難溶なジカルボン酸成分のハンドリング性向上、反応時間の短縮の点から選択されている。エステル化反応物を貯留しない場合でも、エステル化反応は進行するが、加圧設備や触媒が必要となる場合がある。本発明においてもエステル化反応物を予め貯留してエステル化反応を実施することが望ましい。
【００３６】
本発明におけるポリエステル樹脂組成物の製造方法において、ジカルボン酸成分とジオール成分からエステル化反応物を得る際、エステル化反応性、耐熱酸化分解性および色調の観点から、エステル化反応開始前のジカルボン酸成分とジオール成分のモル比（ジオール成分／ジカルボン酸成分）は、１．０５以上１．４０以下の範囲であることが好ましい。モル比を１．０５以上１．４０以下にすることによって、エステル化反応を効率的に進行させることができ、ジオール成分の２量体の副生を抑えることができる。その結果として、得られるポリエステル樹脂組成物の耐熱酸化分解性および色調を良好にすることができる。モル比が１．０５未満であると、エステル化反応が効率的に進まないため、タイムサイクルが長くなる場合がある。また、モル比が１．４０を超えると、副生するジオール成分の２量体によって耐熱酸化分解性が低下する場合がある。
【００３７】
なお、本発明におけるエステル化反応において、触媒としてアルカリ金属塩、チタン化合物、アンモニウム塩などを用いても構わないが、重縮合反応段階での熱分解や異物の発生などの観点から、エステル化反応は無触媒で実施することが好ましい。ここで、エステル化反応は無触媒においてもカルボキシル基末端による自己触媒作用によって、反応は十分に進行する。
【００３８】
また、本発明におけるポリエステル樹脂組成物の製造方法において、ジカルボン酸アルキルエステル成分とジオール成分からエステル交換反応（Ｂ）を経てエステル化物を得る際、エステル交換反応性、耐酸化分解性の観点から、エステル交換反応開始前のジカルボン酸アルキルエステル成分とジオール成分のモル比（ジオール成分／ジカルボン酸アルキルエステル成分）は１．７以上２．３以下の範囲であることが好ましい。上記範囲とすることで、エステル交換反応を効率的に進行させることができ、またジオール成分の２量体の副生を抑えることができる。その結果として、得られるポリエステル樹脂組成物の耐熱酸化分解性および色調を良好にすることができる。モル比が１．７を下回る場合は、エステル化反応が効率的に進行しないため、タイムサイクルが長くなり色調が悪化する場合がある。一方、モル比が２．３を超えると、副生するジオール成分の２量体によって耐熱酸化分解性が低下する場合がある。
【００３９】
本発明におけるポリエステル樹脂組成物の製造方法において、エステル交換反応に用いられる触媒は、公知のエステル交換触媒を用いることができる。エステル交換触媒及び助触媒としては、有機マンガン化合物、有機マグネシウム化合物、有機カルシウム化合物、有機コバルト化合物などが好ましく使用される。具体的には、炭酸塩、酢酸塩、安息香酸塩、酸化物、水酸化物などがあるが、これに限定されるものではない。
【００４０】
２段階目の工程である重縮合反応（Ｃ）は、エステル化反応（Ａ）またはエステル交換反応（Ｂ）で得られた低重合体を移送した反応器内を減圧にすることにより、重縮合反応を開始し、反応器内の温度、圧力および攪拌速度を調節し重合反応を行い、攪拌トルクが所定の値に到達した時、すなわちポリエステル樹脂組成物が所望の粘度に到達した時まで重縮合反応を行うことにより、高分子量ポリエステル樹脂を得る工程である。
【００４１】
本発明におけるポリエステル樹脂組成物の製造に用いられる重縮合触媒は、公知の重縮合触媒を用いることができる。例えば、アンチモン化合物、ゲルマニウム化合物、チタン化合物、アルミニウム化合物、スズ化合物などが挙げられる。
【００４２】
希土類元素、アルカリ金属元素およびリン元素は、（Ａ）または（Ｂ）工程、それに続く（Ｃ）工程のいずれの段階で添加しても良いが、耐熱酸化分解性および色調に優れたポリエステル樹脂組成物を効率的に製造することができる点で、（Ａ）または（Ｂ）工程終了から（Ｃ）工程完了までの間で添加することが好ましい。この時、（Ａ）または（Ｂ）工程は、反応率が９５％に到達した段階を反応終了とする。希土類元素、アルカリ金属元素およびリン元素はそれぞれジオール成分と混合した状態で添加することが好ましい。
【００４３】
添加する希土類元素としては具体的には、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕが挙げられ、希土類元素として耐酸化分解性や入手のしやすさの観点から、この中でもＬａ、Ｃｅが好ましく、より好ましくはＣｅである。
【００４４】
希土類元素を含む化合物としては、有機酸塩、ハロゲン化塩、水酸化物、アルコキシド、酸化物、有機アルキル化合物などの各種の金属化合物を用いることができる。具体的には、トリス(アセチルアセトナト)ランタン(ＩＩＩ)、塩化ランタン(ＩＩＩ)、酢酸ランタン(ＩＩＩ)、ステアリン酸ランタン(ＩＩＩ)、リン酸ランタン(ＩＩＩ)、酸化セリウム（ＩＩＩ）、酸化セリウム（ＩＶ）、塩化セリウム（ＩＩＩ）、フッ化セリウム（ＩＩＩ）、硫酸セリウム（ＩＩＩ）、硫酸セリウム（ＩＶ）、硝酸セリウム（ＩＩＩ）アンモニウム、ペンタニトラトセリウム（ＩＩＩ）酸アンモニウム、硝酸セリウム（ＩＶ）アンモニウム、ヘキサニトラトセリウム（ＩＶ）酸アンモニウム、硝酸セリウム（ＩＩＩ）、水酸化セリウム（ＩＶ）、炭酸セリウム（ＩＩＩ）、シュウ酸セリウム（ＩＩＩ）、酢酸セリウム（ＩＩＩ）、酢酸セリウム（ＩＶ）などの化合物が挙げられる。その中でも、耐熱酸化分解性の観点から、有機酸塩が好ましく、その中でも酢酸塩などのカルボン酸塩が特に好ましい。なお、これらの化合物は単独で用いてもよいし、２種類以上組み合わせて使用してもよい。
【００４５】
十分な耐熱酸化分解性を得るために、希土類元素を含む化合物を希土類元素として０．１モル／トン以上添加することが好ましく、より好ましくは１．０モル／トン以上、さらに好ましくは１．５モル／トン以上である。また、上限としては、希土類元素として１０．０モル／トン以下であることが好ましく、より好ましくは６．０モル／トン以下、さらに好ましくは５．０モル／トン以下である。希土類元素が上限以下であると、ポリエステル樹脂との相溶性が良好であるので、粗大異物の発生が少なく目的とするポリエステル組成物を得ることができる。
【００４６】
添加するアルカリ金属元素としては、Ｌｉ、Ｎａ、Ｋ、Ｒｂ、Ｃｓ、Ｆｒが挙げられるが、耐熱酸化分解性および耐加水分解性の観点から、Ｌｉ、Ｎａ、Ｋのいずれかであることが好ましく、より好ましくは、Ｎａ、Ｋのいずれかである。
【００４７】
アルカリ金属元素を含む化合物としては、有機酸塩、水酸化物、アルコキシド、酸化物、有機アルキル化合物など各種のアルカリ金属化合物を用いることができる。具体的には、酢酸リチウム、酢酸ナトリウム、酢酸カリウム、安息香酸リチウム、安息香酸ナトリウム、安息香酸カリウム、リン酸二水素ナトリウム、リン酸水素二ナトリウム、リン酸三ナトリウム、リン酸二水素カリウム、リン酸水素二カリウム、リン酸三カリウム、リン酸二水素リチウム、リン酸水素二リチウム、リン酸三リチウム、水酸化リチウム、水酸化ナトリウム、水酸化カリウム、ナトリウムメトキシド、カリウムメトキシド、ｎ−ブチルリチウムなどの化合物が挙げられる。なお、これらの化合物は単独で用いてもよいし、２種類以上組み合わせて使用しても構わない。
【００４８】
アルカリ金属元素を含む化合物の添加量としては、０．１モル／トン以上添加することが好ましく、より好ましくは１．０モル／トン以上である。希土類元素とアルカリ金属元素が含有されることで、希土類元素の耐熱酸化分解性がさらに向上する。また、上限として、１０．０モル／トン以下であることが好ましく、より好ましくは４．０モル／トン以下、さらに好ましくは３．０モル／トン以下である。アルカリ金属元素が１０．０モル／トン以下であると、ポリエステルの低分子量体と不溶性の異物を形成することがなく、透明性が良好である。
【００４９】
本発明におけるポリエステル樹脂組成物の製造方法において、優れた耐熱酸化分解性を得るために、希土類元素の総和モル量（Ｍ）とアルカリ金属元素の総和モル量（Ａ）の比（Ｍ／Ａ）が０．１以上となるように、希土類元素やアルカリ金属元素を含む化合物を添加することが必要である。Ｍ／Ａとして好ましくは０．５以上、より好ましくは０．８以上である。また、上限は特に設けないが、耐熱酸化分解性および透明性の観点から５．０以下が好ましく、より好ましくは３．０以下、さらに好ましくは１．５以下である。
【００５０】
優れた耐熱酸化分解性および色調を得るためにリン元素を含む化合物を添加することが必要である。なお、添加したリン化合物はポリエステル重合中に反応系外に揮発することがあり、ポリエステル樹脂組成物への残存量は添加量よりも少ないことが一般的である。そこで、十分な耐熱酸化分解性を得るために下限として０．４モル／トン以上のリン元素を含む化合物を添加することが好ましく、より好ましくは１．２モル／トン以上、さらに好ましくは１．８モル／トン以上である。また、上限としては、７.５モル／トン以下であることが好ましく、より好ましくは５．０モル／トン以下である。リン元素が７.５モル／トン以下であると、組成物中の酸性度が高くなり過ぎず、成型体の耐熱酸化分解性が良好である。
【００５１】
添加するリン化合物は特に限定しないが、ホスファイト系化合物、ホスフェイト系化合物、ホスホン酸系化合物、ホスフィン酸系化合物、ホスフィンオキサイド系化合物、亜ホスホン酸系化合物、亜ホスフィン酸系化合物、ホスフィン系化合物等が挙げられる。
【００５２】
ホスファイト系化合物としては、具体的には、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、トリス（２−ｔ−ブチル−４−メチルフェニル）ホスファイト、トリス（シクロヘキシルフェニル）ホスファイト、２，２−メチレンビス（４，６−ジ−ｔ−ブチルフェニル）オクチルホスファイト等が挙げられる。
【００５３】
ホスフェイト系化合物としては、リン酸、リン酸トリメチル、リン酸トリエチル、リン酸トリフェニル、リン酸二水素ナトリウム、リン酸水素二ナトリウム、リン酸三ナトリウム、リン酸二水素カリウム、リン酸水素二カリウム、リン酸三カリウム、リン酸二水素リチウム、リン酸水素二リチウム、リン酸三リチウム、リン酸カルシウム、リン酸マグネシウム等が挙げられる。
【００５４】
ホスホン酸系化合物としては、メチルホスホン酸、エチルホスホン酸、プロピルホスホン酸、イソプロピルホスホン酸、ブチルホスホン酸、フェニルホスホン酸、ベンジルホスホン酸、トリルホスホン酸、キシリルホスホン酸、ビフェニルホスホン酸、ナフチルホスホン酸、アントリルホスホン酸、２−カルボキシフェニルホスホン酸、３−カルボキシフェニルホスホン酸、４−カルボキシフェニルホスホン酸、メチルホスホン酸ジメチルエステル、メチルホスホン酸ジエチルエステル、エチルホスホン酸ジメチルエステル、エチルホスホン酸ジエチルエステル、フェニルホスホン酸ジメチルエステル、フェニルホスホン酸ジエチルエステル、フェニルホスホン酸ジフェニルエステル、ベンジルホスホン酸ジメチルエステル、リチウム（３，５−ジ−ｔｅｒｔ−ブチル−４−ヒドロキシベンジルホスホン酸エチル）、ナトリウム（３，５−ジ−ｔｅｒｔ−ブチル−４−ヒドロキシベンジルホスホン酸エチル）、マグネシウムビス（３，５−ジ−ｔｅｒｔ−ブチル−４−ヒドロキシベンジルホスホン酸エチル）、カルシウムビス（３，５−ジ−ｔｅｒｔ−ブチル−４−ヒドロキシベンジルホスホン酸エチル）、ジエチルホスホノ酢酸、ジエチルホスホノ酢酸メチル、ジエチルホスホノ酢酸エチル等が挙げられる。
【００５５】
ホスフィン酸系化合物としては、次亜リン酸、次亜リン酸ナトリウム、メチルホスフィン酸、エチルホスフィン酸、プロピルホスフィン酸、イソプロピルホスフィン酸、ブチルホスフィン酸、フェニルホスフィン酸、トリルホスフィン酸、キシリルホスフィン酸、ビフェニリルホスフィン酸、ジフェニルホスフィン酸、ジメチルホスフィン酸、ジエチルホスフィン酸、ジプロピルホスフィン酸、ジイソプロピルホスフィン酸、ジブチルホスフィン酸、ジトリルホスフィン酸等が挙げられる。
【００５６】
ホスフィンオキサイド系化合物としては、トリメチルホスフィンオキサイド、トリエチルホスフィンオキサイド、トリプロピルホスフィンオキサイド、トリイソプロピルホスフィンオキサイド、トリブチルホスフィンオキサイド、トリフェニルホスフィンオキサイド等が挙げられる。
【００５７】
亜ホスホン酸系化合物としては、メチル亜ホスホン酸、エチル亜ホスホン酸、プロピル亜ホスホン酸、イソプロピル亜ホスホン酸、ブチル亜ホスホン酸、フェニル亜ホスホン酸等が挙げられる。
【００５８】
亜ホスフィン酸系化合物としては、メチル亜ホスフィン酸、エチル亜ホスフィン酸、プロピル亜ホスフィン酸、イソプロピル亜ホスフィン酸、ブチル亜ホスフィン酸、フェニル亜ホスフィン酸、ジメチル亜ホスフィン酸、ジエチル亜ホスフィン酸、ジプロピル亜ホスフィン酸、ジイソプロピル亜ホスフィン酸、ジブチル亜ホスフィン酸、ジフェニル亜ホスフィン酸等が挙げられる。
【００５９】
ホスフィン系化合物としては、メチルホスフィン、ジメチルホスフィン、トリメチルホスフィン、メエルホスフィン、ジエチルホスフィン、トリエチルホスフィン、フェニルホスフィン、ジフェニルホスフィン、トリフェニルホスフィン等が挙げられる。
なお、これらのリン化合物は単独で用いてもよいし、２種類以上組み合わせて使用しても構わない。
【００６０】
本発明のポリエステル樹脂組成物の製造方法において、耐熱酸化分解性および透明性の観点から、希土類元素とアルカリ金属元素の総和モル量（ＭＡ）とリン元素の総和モル量（Ｐ）の比（ＭＡ／Ｐ）は、０．５以上６．０以下となるように、希土類元素やアルカリ金属元素、リン元素を含む化合物を添加することが好ましい。ＭＡ／Ｐを０．５以上とすると組成物中の酸性度が高くなり過ぎず、耐熱酸化分解性が良好である。一方、ＭＡ／Ｐが６．０以下であると副反応により色調の劣化を抑制できる。ＭＡ／Ｐの下限はより好ましくは１．０以上、さらに好ましくは１．３以上である。ＭＡ／Ｐの上限はより好ましくは５．０以下、さらに好ましくは３．５以下である。
【００６１】
本発明のポリエステル樹脂組成物においては、必要に応じて、色調調整剤、酸化防止剤、紫外線吸収剤、難燃剤、蛍光増白剤、艶消剤、可塑剤もしくは消泡剤又はその他の添加剤等を添加しても構わない。
【００６２】
また、本発明においては、さらに高分子量のポリエステル樹脂組成物を得るために、固相重合をおこなってもよい。固相重合の装置・方法は特に限定されないが、例えば、減圧下でポリエステル樹脂組成物の融点以下の温度で加熱処理されることで実施される。
【００６３】
本発明のポリエステル樹脂組成物は、耐熱酸化分解性および透明性がいずれも良好であり、繊維、フィルムなどの成形品に広く利用することができる。その中でも特に、近年長期耐久性の要求が高まっている電気絶縁用フィルムや太陽電池用バックシートフィルムなどに好適に用いることができる。
【実施例】
【００６４】
以下実施例を挙げて、本発明をさらに詳細に説明する。なお、実施例中の物性値は以下の方法で測定した。
【００６５】
（１）樹脂組成物中のリン元素量の定量
理学電機（株）製蛍光Ｘ線分析装置（型番：３２７０）を用いて測定した。
【００６６】
（２）樹脂組成物中の希土類元素量及びアルカリ金属元素量の定量
原子吸光法（日立製作所製：偏光ゼーマン原子吸光光度計１８０−８０。フレーム：アセチレン−空気）にて定量を行った。
【００６７】
（３）樹脂組成物の固有粘度（ＩＶ）
ｏ−クロロフェノール溶媒を用い、２５℃で測定した。
【００６８】
（４）組成物のカルボキシル基末端量（ＣＯＯＨ）
Ｍａｕｌｉｃｅの方法によって測定した。（文献  Ｍ．Ｊ．Ｍａｕｌｉｃｅ，Ｆ．Ｈｕｉｚｉｎｇａ，Ａｎａｌ．Ｃｈｅｍ．Ａｃｔａ，２２  ３６３  （１９６０））      。
【００６９】
（５）樹脂組成物の色調（Ｌ値）
ポリエステル樹脂組成物のチップを１０ｇサンプリングし、色調（Ｌ値）について、スガ試験機（株）製のＳＣ３Ｐカラーマシンを使用して測定した。Ｌ値は、白−黒系の色相を表し、ポリマーの色調としてはＬ値が高いほど、色調が良好である。
【００７０】
（６）樹脂組成物の溶液ヘイズ
ポリエステル樹脂組成物２ｇを２０ｍＬのオルトクロロフェノール／１，１，２，２−テトラクロロエタンの３／２（容積比）混合溶液に溶解し、光路長２０ｍｍのセルを用い、ヘイズメーター（スガ試験機社製  ＨＺ−１）を用いて、積分球式光電光度法にて測定した。溶液ヘイズが低いほど、透明性が良好である。
【００７１】
（７）プレスシートの作製
１５０℃１２時間真空乾燥したポリエステル樹脂組成物７ｇを、平滑なプレート間にはさみ２８０℃で１分間溶融し、その後２８０℃１．５ＭＰａで１分間プレスし、水槽に沈めて冷却することで縦１２０ｍｍ×横１２０ｍｍ×厚み０．４ｍｍのプレスシートを作製した。
【００７２】
（８）組成物の耐熱酸化分解性（ΔＣＯＯＨ）
上記（７）にて作製したプレスシートを、縦１０ｍｍ×横１００ｍｍ×厚み０．４ｍｍの短冊状に切り出し、内径１５ｍｍのガラス試験管に入れ、１５０℃１２時間真空乾燥した後、ガラス試験管をオイルバスに挿入して２００℃、酸素濃度２０％の空気雰囲気下で２４時間熱処理した。該熱処理前後のポリエステル樹脂組成物のカルボキシル基末端量を測定し、該熱処理後から該熱処理前を減したカルボキシル基末端増加量（ΔＣＯＯＨ）により耐熱酸化分解性評価を実施した。ΔＣＯＯＨとしては１００ｅｑ／トン以下であるとき、耐熱酸化分解性が良好であると判断した。
【００７３】
（９）組成物の透明性（全光線透過率）
ＪＩＳ−Ｋ−７３６１−１に基づき、上記（７）にて作成したプレスシートの全光線透過率を、シングルビーム式ヘイズメーターを使用して測定した。全光線透過率としては７５％以上であるとき、透明性が良好であると判断した。
【００７４】
（実施例１）
２５５℃にて溶解したビスヒドロキシエチルテレフタレート１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させた。反応系内の温度は２４５〜２５５℃になるようにコントロールし、反応率が９５％に到達した段階でエステル化反応を終了とした。
【００７５】
こうして得られた２５５℃のエステル化反応物１０５重量部（ポリエチレンテレフタレート（以降ＰＥＴとする）１００重量部相当）を重合装置に移送し、三酸化二アンチモン０．０３重量部（１．０モル／トン相当）／エチレングリコール０．６０重量部の混合溶液、酢酸セリウム（ＩＩＩ）１水和物０．１０重量部（３．０モル／トン相当）／エチレングリコール２．００重量部の混合溶液、および酢酸ナトリウム０．０２重量部（２．０モル／トン相当）／エチレングリコール０．４０重量部の混合溶液を添加し、５分攪拌した。その後、リン酸（８５％水溶液）０．０３重量部（２．５モル／トン相当）／エチレングリコール０．４０重量部の混合溶液を添加した。
【００７６】
次いで、重合装置内温度を徐々に２９０℃まで昇温しながら、重合装置内圧力を常圧から１３３Ｐａ以下まで徐々に減圧してエチレングリコールを留出させた。固有粘度０．７０相当の溶融粘度に到達した時点で、反応を終了とし、反応系内を窒素ガスにて常圧にし、重合装置下部より冷水中にストランド状に吐出、カッティングし、ペレット状のポリエステル樹脂組成物を得た。得られたポリエステル樹脂組成物の特性を表１に示す。
実施例１で得られたポリエステル樹脂組成物は、耐熱酸化分解性および透明性のいずれも良好であった。
【００７７】
（実施例２、３、比較例１）
酢酸セリウム（ＩＩＩ）１水和物の添加量を表１に記載の量に変更した以外は、実施例１に示した方法と同様に実施した。得られたポリエステル樹脂組成物の特性を表１に示す。
【００７８】
実施例２、３で得られたポリエステル樹脂組成物は、耐熱酸化分解性および透明性のいずれも良好であった。
【００７９】
比較例１で得られたポリエステル樹脂組成物は、希土類元素を含有しないため耐熱酸化分解性が不十分であった。
【００８０】
（実施例４、比較例２、３）
酢酸セリウム（ＩＩＩ）１水和物を表１に記載の化合物に変更した以外は、実施例１に示した方法と同様に実施した。得られたポリエステル樹脂組成物の特性を表１に示す。
【００８１】
実施例４で得られたポリエステル樹脂組成物は、耐熱酸化分解性および透明性いずれも良好であった。
【００８２】
比較例２で得られたポリエステル樹脂組成物は、耐熱酸化分解性が不十分であり、銅元素による着色が強く、透明性が不十分であり、耐熱酸化分解性および透明性のいずれも不良であった。
【００８３】
比較例３で得られたポリエステル樹脂組成物は、希土類元素を含有しないため耐熱酸化分解性が不十分であった。
【００８４】
（実施例５）
酢酸ナトリウムを水酸化カリウムに変更した以外は、実施例１に示した方法と同様に実施した。得られたポリエステル樹脂組成物の特性を表１に示す。
【００８５】
実施例５で得られたポリエステル樹脂組成物は、耐熱酸化分解性および透明性いずれも良好であった。
【００８６】
（実施例６）
２５５℃にて溶解したビスヒドロキシエチルテレフタレート１０５重量部が仕込まれたエステル化反応器に、テレフタル酸８６重量部とエチレングリコール３７重量部（テレフタル酸に対し１．１５倍モル）からなるスラリーを徐々に添加し、エステル化反応を進行させた。反応系内の温度は２４５〜２５５℃になるようにコントロールし、反応率が９５％に到達した段階でエステル化反応を終了とした。
【００８７】
こうして得られた２５５℃のエステル化反応物１０５重量部（ＰＥＴ１００重量部相当）を重合装置に移送し、三酸化二アンチモン０．０３重量部（１．０モル／トン相当）／エチレングリコール０．６０重量部の混合溶液、および酢酸セリウム（ＩＩＩ）１水和物０．１０重量部（３．０モル／トン相当）／エチレングリコール２．００重量部の混合溶液を添加し、５分攪拌した。その後、リン酸二水素ナトリウム２水和物０．０３重量部（２．０モル／トン相当）／エチレングリコール０．６０重量部の混合溶液を添加した。
【００８８】
次いで、重合装置内温度を徐々に２９０℃まで昇温しながら、重合装置内圧力を常圧から１３３Ｐａ以下まで徐々に減圧してエチレングリコールを留出させた。固有粘度０．７０相当の溶融粘度に到達した時点で、反応を終了とし、反応系内を窒素ガスにて常圧にし、重合装置下部より冷水中にストランド状に吐出、カッティングし、ペレット状のポリエステル樹脂組成物を得た。得られたポリエステル樹脂組成物の特性を表１に示す。
【００８９】
実施例６で得られたポリエステル樹脂組成物は、耐酸化分解性および透明性のいずれも良好であった。
【００９０】
【表１】
2018159005.tif 000002
【００９１】
（実施例７、８、比較例４）
酢酸ナトリウムの添加量を表２に記載の量に変更した以外は、実施例１に示した方法と同様に実施した。得られたポリエステル樹脂組成物の特性を表２に示す。
【００９２】
実施例７、８で得られたポリエステル樹脂組成物は、耐熱酸化分解性および透明性のいずれも良好であった。
【００９３】
比較例４で得られたポリエステル樹脂組成物は、アルカリ金属元素を含有しないため耐熱酸化分解性が不十分であった。
【００９４】
（実施例９、１０、比較例５）
リン酸の添加量を表２に記載の量に変更した以外は、実施例１に示した方法と同様に実施した。得られたポリエステル樹脂組成物の特性を表２に示す。
【００９５】
実施例９、１０で得られたポリエステル樹脂組成物は、耐熱酸化分解性および透明性のいずれも良好であった。
【００９６】
比較例５で得られたポリエステル樹脂組成物は、リン元素を含有しないため耐熱酸化分解性および透明性ともに不十分であった。
【００９７】
（実施例１１〜１３）
酢酸セリウム１水和物、酢酸ナトリウム、およびリン酸の添加量を表２に記載の量に変更した以外は、実施例１に示した方法と同様に実施した。得られたポリエステル樹脂組成物の特性を表２に示す。
【００９８】
実施例１１〜１３で得られたポリエステル樹脂組成物は、耐熱酸化分解性および透明性のいずれも良好であった。
【００９９】
【表２】
2018159005.tif 000003